(57)【特許請求の範囲】
【請求項１】
高分子基質６０〜９９重量％と、
前記高分子基質に均一に被覆された層状無機材料０．５〜３０重量％と、
前記層状無機材料と反対の電荷を有し、前記層状無機材料上に吸着した高分子電解質０．５〜３０重量％と
からなる高分子ナノ複合材料であって、
前記高分子基質がスチレンブタジエンゴムラテックスまたはアクリルラテックス、前記層状無機材料がスメクタイト粘土、前記高分子電解質が陽イオン高分子電解質である高分子ナノ複合材料。
【請求項２】
前記層状無機材料の陽イオン交換能が、３０〜２００ミリ当量／１００ｇである請求項１記載の高分子ナノ複合材料。
【請求項３】
前記スメクタイト粘土が、モンモリロナイト、サポナイト、ベイデルライト、ノントロナイト、ヘクトライトおよびステベンサイトからなる群より選ばれた請求項１記載の高分子ナノ複合材料。
【請求項４】
前記陽イオン高分子電解質が、ポリ（塩化ジアリルジメチルアンモニウム）およびポリ（４−ビニルピリジン）からなる群より選ばれる１種または２種以上である請求項１記載の高分子ナノ複合材料。
【請求項５】
前記高分子電解質の総電荷モル数が、前記層状無機材料の１〜１０倍である請求項４記載の高分子ナノ複合材料。
【請求項６】
（ａ）層状無機材料の溶液と、前記層状無機材料と反対かつそれ以上の電荷を有する高分子電解質の溶液とを混合して混合溶液を得、前記層状無機材料上に前記高分子電解質を吸着させる工程と、
（ｂ）前記混合溶液と、前記高分子電解質と反対の電荷を有する高分子ラテックスとを混合し、凝固させることにより、層状無機材料／高分子電解質／高分子ナノ複合材料を得る工程と
からなる高分子ナノ複合材料の製造方法であって、
前記高分子ラテックスがスチレンブタジエンゴムラテックスまたはアクリルラテックス、前記層状無機材料がスメクタイト粘土、前記高分子電解質が陽イオン高分子電解質である高分子ナノ複合材料の製造方法。
【請求項７】
前記溶液が有機溶剤を含む請求項６記載の方法。
【請求項８】
前記層状無機材料の陽イオン交換能が、３０〜２００ミリ当量／１００ｇである請求項６記載の方法。
【請求項９】
前記スメクタイト粘土が、モンモリロナイト、サポナイト、ベイデルライト、ノントロナイト、ヘクトライトおよびステベンサイトからなる群より選ばれた請求項６記載の方法。
【請求項１０】
前記陽イオン高分子電解質が、ポリ（塩化ジアリルジメチルアンモニウム）およびポリ（４−ビニルピリジン）からなる群より選ばれた１種または２種以上である請求項６記載の方法。
【請求項１１】
前記高分子電解質の総電荷モル数が、前記層状無機材料の１〜１０倍である請求項１０記載の方法。
【発明の詳細な説明】
【０００１】
【発明の属する技術分野】
本発明は、層状の無機材料／高分子電解質／高分子材料からなる高分子ナノ複合材料およびその製造方法に関するものである。
【０００２】
【従来の技術】
ナノ複合材料は、基質中に粒径が１〜１００ｎｍの粒子が分散した複合材料である。とくに、ナノ複合材料は、粘土などの層状で、有機材料を含んでおり、粒径が小さく、高比率の可視半径（visual radius）を有する粒子による補強構造およびイオン結合といった特質を有している。その結果、この材料は、高強度、高剛性、高耐熱性、低吸湿性、低透過性を有し、何度も再利用することができる。このナノ分散高分子／粘土複合材料の市販品は、現在、車両部品および空気遮断ラップ用フィルム（air-blocking wrapping film）に用いられる宇部興産（株）製の材料（１９９０年）と、車両部品およびエンジニアプラスチックに用いられるユニチカ（株）製の材料（１９９６年）のみである。
【０００３】
ナノ複合材料を製造する従来の方法には、（１）インサイチュ（In-Situ）重合、（２）混練、（３）凝固および沈殿などがあった。現在、ナイロン６ナノ複合材料がインサイチュ重合により商品化されている。しかしながら、この方法は複雑であり、すべての高分子材料に適しているとはいえない。さらに、混練は、容易で便利ではあるが、設備がかなり高価であり、複雑で高レベルの経験が必要であるので、商品化されていない。
【０００４】
凝固および沈殿については、アプライド  クレイ  サイエンス（Applied Clay Science）１５巻（１９９９）１〜９頁などほとんどの研究において、層状無機材料の再凝固を防ぐことが困難であることが示されている。スペシャル  ラバープロダクト（Special Rubber Product）１９巻、２ｎｄ、６〜９頁１９９７に開示されるスチレンブタジエンゴム（ＳＢＲ）を例にあげると、現在の製造方法について以下のように述べられている。
【０００５】
（１）ラテックス法：粘土を水中でよく攪拌して分散させ、ゴムラテックスと酸化防止剤を加えて均一に混合し、この混合液に希釈塩酸を加えて凝固させた。それを水洗いして乾燥させたのち、粘土／ＳＢＲナノ複合材料が得られた。粘土の格子面間隔は純粘土の０．９８ｎｍから１．４６ｎｍに膨張した。このことは、粘土の層間に高分子材料が挿入されることにより、層間ナノ複合材料が形成されることを示している。
【０００６】
（２）溶液法：有機粘土を加えることにより粘土を改質し、得られた粘土をトルエン中でよく攪拌して分散させた。それから、ゴムのトルエン溶液を加えて、この混合液をよく攪拌して均一な混合液にした。これを乾燥させて沈殿させたのち、粘土／ＳＢＲナノ複合材料が得られた。粘土の格子面間隔は純粘土の０．９８ｎｍから有機的に改質されたのち１．９０ｎｍに膨張した。溶解、乾燥および沈殿処理後のナノ複合材料の格子面間隔は１．９０ｎｍから４．１６ｎｍへとさらに膨張した。このことは、高分子材料からなる多層が、粘土層に挿入されることにより、ナノ複合材料の分散層が形成されることを示している。それにもかかわらず、本方法は大量のトルエン溶剤を用いるので、製造コストの増加を招くとともに環境問題を生じている。
【０００７】
したがって、いかに容易かつ効果的に層状無機材料自体の凝固を防ぐかが、凝固および沈殿の最大の突破口である。本発明は、複数の電荷を有する高分子電解質を用いて層状無機材料の凝固を防ぐことにより、この問題を解決する。同時に、高分子電解質を層状無機材料と高分子ラテックスとのあいだの凝固剤として用いる。
【０００８】
【発明が解決しようとする課題】
以上により、本発明は、高分子ナノ複合材料を容易に製造することができる「凝固」法を提供することを目的とする。
【０００９】
本発明は、液相（liquid form）で、または少量の有機溶剤を加えることにより、高分子ナノ複合材料を製造するための方法を提供することをほかの目的とする。
【００１０】
また、本発明は、高分子電解質を有する高分子ナノ複合材料を提供することをほかの目的とする。
【００１１】
さらに、本発明は、層状無機材料／高分子電解質／高分子ラテックスナノ複合材料およびその製造方法を提供することをほかの目的とする。高分子電解質は、層状無機材料および高分子ラテックスの電荷と反対の電荷を有する。
【００１２】
【課題を解決するための手段】
前記の目的を達成するため、本発明は、粘土溶液などといった層状無機材料と高分子ラテックスとの凝固において、粘土と反対の電荷を有する高分子電解質を導入する。この粘土を水中全体に分散させてから、高分子電解質を加えて集積させる。粘土／高分子電解質複合材料の余分な電荷を反対の電荷を有する高分子ラテックスと結合させる。凝固により、充分に分散した層状無機材料／高分子電解質／高分子ラテックスからなるナノ複合材料が生成する。
【００１３】
本発明の高分子ナノ複合材料の製造方法は、（ａ）粘土などの層状無機材料と高分子電解質とを水溶液中で結合させて混合液を生成する工程（高分子電解質は粘土と反対の余分の電荷を含み、この電荷により高分子電解質が粘土上に吸着する）と；（ｂ）工程（ａ）の混合液を高分子ラテックスに加える工程（高分子量ラテックスは高分子電解質と反対の電荷を含み、凝固により、層状無機材料／高分子電解質／高分子ラテックスの複合材料が生成される）と、からなる。
【００１４】
本発明の高分子ナノ複合材料は、（ａ）高分子基質と；（ｂ）前記高分子基質中に分散する層状無機材料と；（ｃ）前記層状無機材料と反対の電荷を含み、前記層状無機材料に吸着する高分子電解質とからなる。
【００１５】
従来技術と比較して、本発明は以下の特徴を有する。
【００１６】
（１）ラテックス法と比較して、本発明では、高分子電解質を導入することにより凝固過程を導く。この高分子電解質が、粘土および高分子ラテックスと反対の電荷を有することにより、粘土、高分子ラテックスおよび高分子電解質が結合する。その結果得られたナノ複合材料は付加的な装置や材料を必要としない。
【００１７】
（２）溶液法と比較して、本発明では、大量の有機溶剤を使用しなくてもよく、設備投資、材料費を含む製造コストを低減することができ、さらには、環境問題の発生を防止することができる。
【００１８】
【発明の実施の形態】
前記した本発明の目的、特徴および長所をより一層明瞭にするため、以下に本発明の好ましい実施の形態をあげ、図を参照しながら、さらに詳しく説明する。
【００１９】
層状無機材料（以下は粘土に関するものであるが、本発明を限定するものではない）の水溶液を高分子ラテックスと混合することにより、粘土と高分子とを結合させて凝固させようとしても、高分子ラテックスおよび粘土が有する負電荷により、両者を結合、凝固させることはできない。本発明では、粘土の水溶液と高分子ラテックスとを混合する工程において、陽イオン高分子電解質（ＣＰＥ）などの負電荷を有する高分子電解質を導入する。充分に分散した粘土をまず高分子電解質と結合させる。高分子電解質の電荷量は、粘土が有する電荷よりもはるかに大きいので、粘土／ＣＰＥの錯体は余分な正電荷を有することになる。それから、前記錯体の余分な電荷を反対の電荷を有する高分子ラテックス粒子と結合させる。凝固により、充分に分散した粘土／高分子電解質／高分子からなるナノ複合材料が生成する。
【００２０】
本発明で用いる粘土は、水中で負電荷を有する層状ケイ酸塩であることが好ましい。陽イオン交換能が３０〜２００ミリ当量／１００ｇである粘土が好ましい。適した粘土としては、スメクタイト粘土（smectite clay）、バーミキュライト（vermiculite）、ハロイサイト（halloysite）、セリサイト（sericite）、フッ化マイカなどがあげられる。前記スメクタイト粘土としては、モンモリロナイト（montmorillonite）、サポナイト（saponite）、ベイデルライト（beidellite）、ノントロナイト（nontronite）、ヘクトライト（hectorite）、ステベンサイト（stevensite）などがあげられる。前記フッ化マイカは、タルク６５〜９０重量％ならびにフッ化ケイ素、フッ化ナトリウムおよびフッ化リチウムのうちの少なくとも１種１０〜３５重量％からなる混合物を結合、加熱することにより合成することができる。
【００２１】
高分子電解質は、複数の同じ電荷を有する官能基を備える高分子である。本発明で用いられる高分子電解質は、陽イオン高分子電解質であることが好ましい。通常、陽イオン高分子電解質は、ハロゲンイオン、酢酸イオン、過塩素酸塩イオンなどといった相対する負電荷を含むことにより、電荷を中和する。適した陽イオン高分子電解質としては、ポリ（塩化ジアリルジメチルアンモニウム）、ポリ（４−ビニルピリジン）などがあげられる。
【００２２】
本発明における高分子ラテックスのラテックス粒子の環境は、負電荷をともなうので、余分な正電荷を有する粘土／ＣＰＥ錯体と結合したときに、両者間のクローン力により凝固が生じる。適した高分子ラテックスとしては、スチレン−ブタジエンゴム、イソピペリレンゴム（isopiperylene rubber）、ブタジエンゴム、アクリロニトリルブタジエンゴム、天然ゴムなどのゴムラテックスがあげられる。さらに、ポリ塩化ビニル（ＰＶＣ）、ポリスチレン（ＰＳ）、ポリメチルメタクリレート（ＰＭＭＡ）、ポリウレタン（ＰＵ）などのほかの高分子ラテックスを用いることもできる。
【００２３】
本発明の製造方法によれば、まず、粘土と高分子電解質とを「非凝固」の状態で結合させる。前記高分子電解質は前記粘土上に吸着する。このことを達成するためには、粘土を水中に充分に分散させ、高分子電解質溶液にこの粘土溶液を攪拌しながらゆっくりと加えることにより、凝固することを防ぐ。本発明においては、高分子電解質の総電荷数が粘土の１〜１０倍であることが好ましい。それから、粘土／高分子電解質混合溶液を高分子ラテックスに加える。充分に攪拌して遠心分離したのち、この混合液を水洗し、乾燥させることにより、粘土／高分子電解質／高分子からなるナノ複合材料を製造することができる。
【００２４】
前記の方法により得られるナノ複合材料は、（ａ）６０〜９９重量％の高分子基質と、（ｂ）前記高分子基質中に充分に分散した０．５〜３０重量％の層状粘土と、（ｃ）前記粘土と反対の電荷を有し、前記粘土上に吸着した０．５〜３０重量％の高分子電解質とからなる。錯体中の層状粘土の格子面間隔は２．０ｎｍ以上であり、４．０ｎｍ以上であるか、または、完全に剥離することが好ましい。
【００２５】
【実施例】
以下、実施例をあげて本発明について詳細に説明するが、このことは本発明を限定するものではなく、当該技術を熟知する者なら誰でも、本発明の精神と領域を脱しない範囲内で各種の変動や潤色を加えることができる。
【００２６】
実施例で用いた材料は以下のとおりである。
Ａ．陽イオン高分子電解質（ＣＰＥ）
分子量が１０００００〜２０００００である２０重量％のポリ（塩化ジアリルジメチルアンモニウム）
Ｂ．粘土
クニピア（登録商標）Ｆ
陽イオン交換能ＣＥＣ＝１１５ミリ当量／１００ｇ
比表面積（ＢＥＴ比表面積）Ａ＝７５０ｍ2／ｇ
Ｃ．ＳＢＲラテックス
粒径：約６８ｎｍ
ゼータ電位：−３１ｍＶ負電荷付き、固体濃度（solid concentration）約６５重量％
Ｄ．アクリル（ＰＭＭＡ）
固体濃度約６５重量％
Ｅ．ＣａＣｌ2溶液
２．０重量％濃度の溶液
【００２７】
比較例１：粘土／ＳＢＲ混合物の製造
未処理のクニピア（登録商標）Ｆを水に加えて、濃度を０．５重量％に調整し、充分に分散した粘土溶液Ａを製造した。ＳＢＲラテックスに水を加えて固体濃度を２．３５重量％に調整し、ラテックスＢを製造した。異なる量の粘土溶液Ａを一定量のＳＢＲラテックスＢに注ぎ、この混合物をよく攪拌して均一なラテックスを製造した。それから、ＣａＣｌ2溶液を数滴加えて沈殿物を生成させた。この沈殿物を遠心分離機で分離したのち、水洗いして乾燥させた。その結果、粘土含量が異なる複数の粘土／ＳＢＲ混合物を得た。
【００２８】
その組成を表１に記載する。Ｘ線回折チャート（図１）より、粘土の量にかかわらず、角度２θが約５．５°のときに、吸収ピーク（absorbent peak）が明らかに存在することが分かる。図１は、粘土／ＳＢＲ混合物のＸ線回折を示しており、（ａ）はＣＣＳ−１１０（粘土量／ＳＢＲ量＝２５重量％）、（ｂ）はＣＣＳ−１１１（粘土量／ＳＢＲ量＝１２．８重量％）、（ｃ）はＣＣＳ−１１２（粘土量／ＳＢＲ量＝６．４重量％）、（ｄ）はＣＣＳ−１１３（粘土量／ＳＢＲ量＝２．７重量％）、（ｅ）はＣＣＳ−１１４（粘土量／ＳＢＲ量＝１．７重量％）、（ｆ）はＣＣＳ−１１５（粘土量／ＳＢＲ量＝１．０重量％）、（ｇ）はＣＣＳ−１１６（粘土量／ＳＢＲ量＝０．７重量％）である。
【００２９】
粘土の量が増加するにつれて、吸収ピークの強度も増加する（ＣＣＳ−１１０〜ＣＣＳ−１１６）。粘土の格子面間隔は約１．６ｎｍである。しかし、純粘土のＸ線回折チャート（図２）は角度２θが７．０°のときに吸収ピークを示す（格子面間隔は１．２ｎｍと計算された）。図２は、粘土／ＣＰＥ混合物のＸ線回折を示しており、（ａ）は純粘土（クニピア（登録商標）Ｆ）、（ｂ）はＣＣＨ−０１（粘土／ＣＰＥ）である。両者を比較すると、粘土／ＳＢＲ混合物の格子面間隔は明らかに開いていない。
【００３０】
【表１】
0004004750.tif 000002
【００３１】
注：（１）粘土／水は、純粘土（クニピア（登録商標）Ｆ）を水中に加えて十分に分散させた０．５重量％の水溶液である。（２）ＳＢＲ溶液は、高濃度のＳＢＲラテックスを水中に加えて製造した固体濃度が２．３５重量％の溶液である。（３）ＣａＣｌ2溶液の濃度は２．０重量％である。（４）粘土量／ＳＢＲ量はＳＢＲ重量に対する粘土の重量比である。
【００３２】
実施例１：粘土／高分子電解質／ＳＢＲナノ複合材料の製造
（ａ）粘土／高分子電解質溶液の製造
クニピア（登録商標）Ｆ５ｇを水１０００ｇ中に均一に分散させて粘土製造用の溶液Ａを、ＣＰＥを用いて２重量％の高分子電解質溶液Ｂをそれぞれ製造した。一定量の粘土溶液Ａを高分子電解質溶液Ｂに加えて、粘土／高分子電解質溶液Ｃを製造した。高分子電解質の電荷の総モル数は粘土の電荷（すなわち、イオン交換能）の５倍または７倍であった。溶液Ｃの一部を遠心分離機でろ過し、乾燥させた。得られた粘土の格子面間隔をＸ線回折により測定した。その結果、ＣＰＥを粘土に組み入れたのち、粘土の格子面間隔は１．２２ｎｍから２．１０ｎｍに拡大した（図２）。このことは陽イオン高分子電解質が粘土層に挿入されたことを示している。
【００３３】
（ｂ）粘土／高分子電解質／ＳＢＲナノ複合材料の製造
得られた粘土／高分子電解質溶液Ｃを、攪拌中のＳＢＲラテックスに、表２および表３に示された組成により、加えた。つぎに、得られた均一なラテックスを高速遠心分離機で分離し、水洗し、乾燥させて、粘土含量の異なる複数のナノ複合材料を製造した。
【００３４】
Ｘ線回折チャート（図３および図４）により、粘土含量が１０重量％未満の場合（表２の試料ＣＣＳ−９５、ＣＣＳ−９４、ＣＣＳ−９３；表３の試料ＣＣＳ−１０３、ＣＣＳ−１０４、ＣＣＳ−１０６）、角度２θが２〜１０°のあいだであるときには、明らかな吸収ピークが存在しないことが示された。
【００３５】
図３は、粘土／ＣＰＥ／ＳＢＲナノ複合材料のＸ線回折を示しており、ＣＰＥ／粘土の総電荷比は５であり、（ａ）はＣＣＳ−９５（粘土量／ＳＢＲ量＝１．７重量％）、（ｂ）はＣＣＳ−９４（粘土量／ＳＢＲ量＝２．４重量％）、（ｃ）はＣＣＳ−９３（粘土量／ＳＢＲ量＝５．１重量％）である。図４は、粘土／ＣＰＥ／ＳＢＲナノ複合材料のＸ線回折を示しており、ＣＰＥ／粘土の総電荷比は７であり、（ａ）はＣＣＳ−１０６（粘土量／ＳＢＲ量＝１．０重量％、（ｂ）はＣＣＳ−１０５（粘土量／ＳＢＲ量＝１．６重量％、（ｃ）はＣＣＳ−１０４（粘土量／ＳＢＲ量＝２．３重量％）、（ｄ）はＣＣＳ−１０３（粘土量／ＳＢＲ量＝４．８重量％）である。
【００３６】
このことにより、ほとんどの粘土層が完全に開き、ＳＢＲ基質中に均一に分散していることが分かる。換言すると、このことは高分子電解質の存在によりＳＢＲ中の粘土の分散を実際に改良できることを示している。
【００３７】
一方、粘土含量が増加する場合（表２のＣＣＳ−９２、ＣＣＳ−９１、ＣＣＳ−９０；表３のＣＣＳ−１０２、ＣＣＳ−１０１、ＣＣＳ−１００）、図５および図６により、角度２θが４．０〜４．３°のあいだ（図５）および３．２〜４．１°のあいだ（図６）であるときに弱い吸収ピークが存在することが示された。図５は、粘土／ＣＰＥ／ＳＢＲナノ複合材料のＸ線回折を示しており、ＣＰＥ／粘土の総電荷比は５であり、（ａ）はＣＣＳ−９２（粘土量／ＳＢＲ量＝１０．２重量％）、（ｂ）はＣＣＳ−９１（粘土量／ＳＢＲ量＝１７．０重量％）、（ｃ）はＣＣＳ−９０（粘土量／ＳＢＲ量＝３４．０重量％）である。図６は、粘土／ＣＰＥ／ＳＢＲナノ複合材料のＸ線回折を示しており、ＣＰＥ／粘土の総電荷比は７であり、（ａ）はＣＣＳ−１０２（粘土量／ＳＢＲ量＝９．７重量％）、（ｂ）はＣＣＳ−１０１（粘土量／ＳＢＲ量＝１６．２重量％）、（ｃ）はＣＣＳ−１００（粘土量／ＳＢＲ量＝３２．３重量％）である。
【００３８】
粘土含量が増加するにつれて、吸収ピークの強度も増加する。本実施例の吸収ピークの位置を比較例１と比較すると、本実施例の粘土の格子面間隔が比較例１の粘土の格子面間隔よりも大きいことが分かる。
【００３９】
また、本実施例および比較例１における粘土含量が同じであるとき、本実施例のピーク強度の方が明らかに小さいことより、格子の挿入によって分離した粘土の小部分がなお存在することも分かる。図５と図６とを比較すると、高分子電解質の電荷のモル総数は、粘土の電荷のモル総数の５倍であるが、後者は７倍以上である。図６の吸収ピークは明らかでない。このことは、高分子電解質がＳＢＲ中の粘土の分散を促進することができることを示している。
【００４０】
【表２】
0004004750.tif 000003
【００４１】
注：（１）ＣＣＨ−０１（１／５）溶液は、０．５重量％の粘土溶液を２．０重量％のＣＰＥ溶液（実施例１の溶液Ｃ）中に均一に分散させることにより製造した。そのうち、粘土の濃度は０．４０重量％であり、ＣＰＥの濃度は０．３７重量％である。（２）ＳＢＲラテックスは、高濃度のＳＢＲラテックスに水を加えて製造した固体含量が２．３５重量％のラテックスである。（３）粘土量／ＳＢＲ量はＳＢＲ重量に対する粘土の重量比である。
【００４２】
【表３】
0004004750.tif 000004
【００４３】
注：（１）ＣＣＨ−０２（１／７）溶液は、０．５重量％の均一な粘土溶液を２．０重量％のＣＰＥ溶液（実施例１の溶液Ｃ）に均一に分散させることにより製造した。粘土の濃度は０．３８重量％、ＣＰＥの濃度は０．４９重量％である。（２）ＳＢＲラテックスは、高濃度のＳＢＲラテックスに水を加えて製造した固体含量が２．３５重量％のラテックスである。（３）粘土量／ＳＢＲ量は、ＳＢＲ重量に対する粘土の重量比である。
【００４４】
比較例２：粘土／アクリル混合物の製造
未処理のクニピア（登録商標）Ｆを水に加え、濃度を調整して０．５重量％の充分に分散した粘土溶液Ａを製造した。アクリルラテックスに水を加えて固体濃度を２．６重量％に調整することによりラテックスＢを製造した。異なる量の粘土溶液Ａを一定量のアクリルラテックスＢに注入し、この混合物を完全に攪拌して均一なラテックスを製造した。それから、数滴のＣａＣｌ2溶液を加えて沈殿物を生成させた。この沈殿物を遠心分離機により分離してから、水洗し、乾燥させた。その結果、粘土含量の異なる複数の粘土／アクリル混合物を得た。その組成を表４に記載する。
【００４５】
Ｘ線回折チャート（図７）より、粘土含量にかかわらず、角度２θが約６．６〜７．２°のあいだであるときに明らかな吸収ピークが存在することが分かる。図７は、粘土／アクリル混合物のＸ線回折チャートを示しており、（ａ）はＣＣＭ−３０（粘土量／ＰＭＭＡ量＝２３．１重量％）、（ｂ）はＣＣＭ−３１（粘土量／ＰＭＭＡ量＝１１．５重量％）、（ｃ）はＣＣＭ−３２（粘土量／ＰＭＭＡ量＝５．８重量％）、（ｄ）はＣＣＭ−３３（粘土量／ＰＭＭＡ量＝２．５重量％）、（ｅ）はＣＣＭ−３４（粘土量／ＰＭＭＡ量＝１．５重量％）、（ｆ）はＣＣＭ−３５（粘土量／ＰＭＭＡ量＝０．９重量％）、（ｇ）はＣＣＭ−３６（粘土量／ＰＭＭＡ量＝０．６重量％）である。
【００４６】
粘土の格子面間隔は約１．２ｎｍである。粘土量が増加するにつれて、吸収ピークの強度も増加する（ＣＣＳ−３０〜ＣＣＳ−３６）。しかしながら、純粘土のＸ線回折チャート（図２）は、角度２θが７．０°であるときに吸収ピークを現す（格子面間隔は１．２ｎｍと計算された）。両者を比較すると、粘土／アクリル混合物の格子面間隔は明らかには開いていないことが分かる。
【００４７】
【表４】
0004004750.tif 000005
【００４８】
注：（１）粘土／水溶液は、純粘土クニピア（登録商標）Ｆを水中に加えて充分に分散させた０．５重量％溶液である。（２）ＰＭＭＡ溶液は、水を高濃度のＰＭＭＡラテックスに加えて、固体含量を２．６０重量％に調整することにより製造した。（３）ＣａＣｌ2溶液の濃度は２．０重量％である。（４）粘土量／ＰＭＭＡ量は、ＰＭＭＡ重量に対する粘土の重量比である。
【００４９】
実施例２：粘土／高分子電解質／ＰＭＭＡナノ複合材料の製造
実施例１と同じ手順を行い、表５および表６に示す粘土／高分子電解質の組成物を一定量のＰＭＭＡラテックスに加えた。それから、この混合物を攪拌して均一なラテックスを製造した。遠心分離機によって分離したのち、水洗し、乾燥させて、粘土の濃度が異なる複数のナノ粘土／ＰＭＭＡ複合材料を得た。
【００５０】
Ｘ線回折チャート（図８および図９）は、粘土含量が１０重量％未満である場合（図５のＣＣＭ−２４、ＣＣＭ−２５、ＣＣＭ−２６；表６のＣＣＭ−４４、ＣＣＭ−４５、ＣＣＭ−４６など）、角度２θが２〜１０°のあいだであるときに明らかな吸収ピークが存在しないことを示している。
【００５１】
図８は、粘土／ＣＰＥ／ＰＭＭＡナノ複合材料のＸ線回折を示しており、ＣＰＥ／粘土の総電荷比は５であり、（ａ）はＣＣＭ−２６（粘土量／ＰＭＭＡ量＝０．９重量％）、（ｂ）はＣＣＭ−２５（粘土量／ＰＭＭＡ量＝１．５重量％）、（ｃ）はＣＣＭ−２４（粘土量／ＰＭＭＡ量＝２．２重量％）である。図９は、粘土／ＣＰＥ／ＰＭＭＡナノ複合材料のＸ線回折を示しており、（ａ）はＣＣＭ−４６（粘土量／ＰＭＭＡ量＝０．９重量％）、（ｂ）はＣＣＭ−４５（粘土量／ＰＭＭＡ量＝１．５重量％）、（ｃ）はＣＣＭ−４４（粘土量／ＰＭＭＡ量＝２．０重量％）である。
【００５２】
このことより、ほとんどの粘土層は完全に開いており、ＰＭＭＡ基質中に均一に分散していることが分かる。換言すると、このことは高分子電解質の存在によりＰＭＭＡ中の粘土の分散を実際に改良できることを示している。一方、粘土含量が増加する場合（表５のＣＣＭ−２２、ＣＣＭ−２１、ＣＣＭ−２０；表６のＣＣＭ−４２、ＣＣＭ−４１、ＣＣＭ−４０）、図１０および図１１により、角度２θが３．５〜４．２°のあいだ（図１０）および３．６〜４．０°のあいだ（図１１）であるときに弱い吸収ピークが存在することが示された。
【００５３】
図１０は、粘土／ＣＰＥ／ＰＭＭＡナノ複合材料のＸ線回折チャートを示しており、ＣＰＥ／粘土の総電荷比は５であり、（ａ）はＣＣＭ−２２（粘土量／ＰＭＭＡ量＝９．２重量％）、（ｂ）はＣＣＭ−２１（粘土量／ＰＭＭＡ量＝１５．４重量％）、（ｃ）はＣＣＭ−２０（粘土量／ＰＭＭＡ量＝３０．８重量％）である。図１１は、粘土／ＣＰＥ／ＰＭＭＡナノ複合材料のＸ線回折チャートを示しており、ＣＰＥ／粘土の総電荷比は７であり、（ａ）はＣＣＭ−４２（粘土量／ＰＭＭＡ量＝８．８重量％、（ｂ）はＣＣＭ−４１（粘土量／ＰＭＭＡ量＝１４．６重量％）、（ｃ）はＣＣＭ−４０（粘土量／ＰＭＭＡ量＝２９．２重量％）である。粘土含量が増加するにつれて、吸収ピークの強度も増加する。
【００５４】
本実施例の吸収ピークの位置を比較例２と比較すると、本実施例の粘土の格子面間隔が比較例２における粘土の格子面間隔よりも大きいことが分かる。また、本実施例および比較例２における粘土含量が同じであるときに、本実施例のピーク強度の方が明らかに小さいことより、格子の挿入によって分離した粘土が小部分がなお存在することも分かる。図１０と図１１とを比較すると、高分子電解質の電荷のモル総数は、粘土の電荷のモル総数の５倍であるが、後者は７倍大きい。その吸収ピークは明らかでない。このことは、高分子電解質がＰＭＭＡ中の粘土の分散を促進することができることを示している。
【００５５】
【表５】
0004004750.tif 000006
【００５６】
注：（１）ＣＣＨ−０１（１／５）溶液は、０．５重量％の均一な粘土溶液を２．０重量％のＣＰＥ溶液（実施例１の溶液Ｃ）に均一に分散させることにより製造した。粘土の濃度は０．４０重量％、ＣＰＥの濃度は０．３７重量％、ＣＰＥ／粘土の総電荷比は５である。（２）ＰＭＭＡラテックスは、水を高濃度のＰＭＭＡラテックスに加えて生成した固体含量が２．６０重量％のラテックスである。（３）粘土量／ＰＭＭＡ量は、ＰＭＭＡ重量に対する粘土の重量比である。
【００５７】
【表６】
0004004750.tif 000007
【００５８】
注：（１）ＣＣＨ−０２（１／７）溶液は、０．５重量％の均一な粘土溶液を２．０重量％のＣＰＥ溶液（実施例１の溶液Ｃ）に均一に分散させることにより製造した。粘土の濃度は０．３８重量％、ＣＰＥの濃度は０．４９重量％、ＣＰＥ／粘土の総電荷比は７である。（２）ＰＭＭＡラテックスは、水を高濃度のＰＭＭＡラテックスに加えて製造した固体含量が２．６０重量％のラテックスである。（３）粘土量／ＰＭＭＡ量は、ＰＭＭＡ重量に対する粘土の重量比である。
【００５９】
前記の結果は、高分子電解質（ＣＰＥ）を用いることにより、本発明のナノ複合材料の「凝固」を達成できること示している。
【００６０】
本発明の好ましい実施例を前述のとおり開示したが、これらは決して本発明を限定するものではなく、当該技術を熟知する者なら誰でも、本発明の精神と領域を脱しない範囲内で各種の変動や潤色を加えることができ、したがって本発明の保護範囲は、特許請求の範囲で指定した内容を基準とする。
【００６１】
【発明の効果】
本発明では、層状無機材料上に、反対の電荷を有する高分子電解質が吸着した層状無機材料を使用するので、層状無機材料が高分子基質中に高度に分散した高分子ナノ複合材料を提供することができる。
【図面の簡単な説明】
【図１】粘土／ＳＢＲ混合物のＸ線回折を示すチャートである。
【図２】粘土／ＣＰＥ混合物のＸ線回折を示すチャートである。
【図３】粘土／ＣＰＥ／ＳＢＲからなるナノ複合材料のＸ線回折を示すチャートである。
【図４】粘土／ＣＰＥ／ＳＢＲナノ複合材料のＸ線回折を示すチャートである。
【図５】粘土／ＣＰＥ／ＳＢＲナノ複合材料のＸ線回折を示すチャートである。
【図６】粘土／ＣＰＥ／ＳＢＲナノ複合材料のＸ線回折を示すチャートである。
【図７】粘土／アクリル混合物のＸ線回折を示すチャートである。
【図８】粘土／ＣＰＥ／ＰＭＭＡナノ複合材料のＸ線回折を示すチャートである。
【図９】粘土／ＣＰＥ／ＰＭＭＡナノ複合材料のＸ線回折を示すチャートである。
【図１０】粘土／ＣＰＥ／ＰＭＭＡナノ複合材料のＸ線回折を示すチャートである。
【図１１】粘土／ＣＰＥ／ＰＭＭＡナノ複合材料のＸ線回折を示すチャートである。
【図１】
0004004750.tif 000008
【図２】
0004004750.tif 000009
【図３】
0004004750.tif 000010
【図４】
0004004750.tif 000011
【図５】
0004004750.tif 000012
【図６】
0004004750.tif 000013
【図７】
0004004750.tif 000014
【図８】
0004004750.tif 000015
【図９】
0004004750.tif 000016
【図１０】
0004004750.tif 000017
【図１１】
0004004750.tif 000018